(57)【特許請求の範囲】
【請求項１】
加工位置で光学基材をブロッキングするための熱可塑性レンズブロッキング組成物であって、
４，０００を超える数平均分子量を有するイプシロン−カプロラクトンのホモポリマー又はコポリマーと、
ビスフェノール系又はビスフェノール誘導体系樹脂と、を含むブレンドを含み、
２５℃及び１ａｔｍ（１０１．３ｋＰａ）で固体であり、実質的に均質である、組成物。
【請求項２】
前記光学基材をブロックキングする間及び加工された光学基材からデブロックキングする間、前記組成物が熱可塑性を維持するように、前記組成物が提供される、請求項１に記載の組成物。
【請求項３】
前記組成物が、最大３５℃で固体であり、かつ／又は前記組成物が固体であるとき、非粘着性又は実質的に非粘着性である、請求項１又は２に記載の組成物。
【請求項４】
前記レンズブロッキング組成物が、２３±２℃及び相対湿度５５±５％でショアＤ硬度４５以上を有する、請求項１〜３のいずれか一項に記載の組成物。
【請求項５】
前記組成物が、６５Ｊ／ｇ以下の溶融熱を有する、請求項１〜４のいずれか一項に記載の組成物。
【発明の詳細な説明】
【技術分野】
【０００１】
本発明は、概して、レンズブロッキング組成物及びレンズブロック並びにレンズをブロッキング及び加工する方法に関する。
【背景技術】
【０００２】
現在、加工中（例えば、商業的に使用可能なレンズを形成するための機械加工、粉砕、研磨、及び／又は任意の他の所望の若しくは必要な処理）に定位置にレンズを保持するために使用される最も一般的な方法は、レンズブランクの主要表面である「ブロック」（即ち、加工される主要表面と反対側の主要表面）をマシンブロック／マンドレルに形成又は取り付けるために低融解温度金属合金を使用する。この手順は、多くの場合、「レンズブロッキング」と呼ばれる。レンズブロックは、一般に、一端（即ち、レンズブランクに面する端部）が幅広の部分を有する、概ね円筒形又は切頭円錐形の形状である。眼用レンズに使用されるレンズブロックは、一般に、直径が約３５〜約８５ｍｍである。一般的な低融解温度金属合金は、ビスマス、錫、鉛、カドミウム、インジウム、及びアンチモンを含む。
【０００３】
レンズブロックをレンズブランクの主要表面上に取り付ける前に、最初にテープが表面上に適用され、それによって、適用されたテープ上にレンズブロックが後に形成又は取り付けられる。そのような表面テープの使用は、レンズが金属合金によってキズがつくのを防止する、防熱材として機能する（例えば、プラスチックレンズが金属合金の熱によりゆがむのを保護する）、及び／又は金属合金の接着をより容易にする、若しくは更に強化するのを助長することができる。この目的のためのテープは、商業的に入手可能であり（例えば、３Ｍ  Ｃｏｍｐａｎｙの商品名３Ｍ  Ｓｕｒｆａｃｅ  Ｓａｖｅｒ）、レンズを小さいチャンバに設置し、テープをチャンバ上に張り、不完全真空を適用することにより適用され得る。
【０００４】
レンズの露出面の所望の加工後、金属合金レンズブロックは、典型的に、ショックデブロッキング（即ち、デブロッキングされるレンズをリング又はハンマで打つ）又は温水デブロッキングを通してデブロッキングされる。前者は、最も一般的に使用されるデブロッキング方法である。ショックデブロッキングにおいて、金属合金レンズブロックは、機械的ショックによりレンズから外れる。温水デブロッキングにおいて、デブロッキングされるレンズは、金属合金が融解し、よってレンズから流出するように温水のタンクに浸漬される。液体金属合金がタンクの底に落ち、液体金属合金が回収され、リサイクルされ得る（即ち、レンズブロックを形成するために再度使用される）タンクの底に弁がある。
【０００５】
デブロッキング後、該当する場合、表面テープを取り除き、レンズを洗浄する。
【０００６】
残念ながら、レンズブロックとして使用される現在の金属合金の多くは、相当な環境上及び健康上の危険をもたらす。
【０００７】
金属合金ではないレンズブロッキング組成物が公知である。以下において、そのような組成物は、一般に、非金属合金ブロッキング組成物と称され、レンズブロックは、非金属合金レンズブロックとしてそれから作製される。非金属合金レンズブロッキング組成物は、例えば、ワックス若しくは硬化性／硬化した熱硬化性材料又は熱可塑性材料に基づく組成物を含む。
【０００８】
例えば、加工中にワックスブロックにボタン（レンズブランク）を押圧する作業及びそれからボタンを取り除く作業による装着は、非常に時間がかかり、ミスを起こしやすく、加工後にワックス系レンズブロックをレンズボタンから取り除く従来の方式は、ブロッキングワックスが融解するようにマンドレルを機械的にてこで動かすか、それを加熱することを含むことを論じているＵＳ第７１０１９２０号（Ｂｏｎｆｉｎｉら）は、レンズブロックとして使用するための、及びレンズブロックが温水ですすぐことにより機械加工後に除去され得る水可溶性ワックス製剤を開示している。
【０００９】
ＷＯ第９４／０８７８８号（Ｓａｌａｍｏｎ  ａｎｄ  Ｄｅｍａｒｃｏ）は、例えば、ブロッキング／デブロッキング接着剤として放射線硬化接着剤の使用を論じており、レンズブランク及びレンズブロックの取り付け中、アセンブリは、適切なアライメントを確実にするために、レンズブランクをレンズブロックに固定するための初期照射に曝され、その後、アセンブリは、接着剤を完全に硬化させるために更なる時間期間の間放射線に再び曝される。レンズブランクの露出表面の加工後、レンズアセンブリは、次に、レンズ部品をレンズブロックから剥離するのに十分な時間期間、適切な剥離溶液、例えば水及び洗剤、アセトン等に設置されることが論じられている。デブロッキング時間は、１時間程又はそれ以上であってもよいが、デブロッキング時間を約４０分未満、好ましくは約３０分未満に維持することが好ましく、デブロッキングを加速するために、溶液の温度、特に水性溶液に関しては、室温から好ましくは最大約８０℃の温度に維持されることが好ましいことが論じられている。
【００１０】
別の例として、ＵＳ第５，７６３，０７５号（Ｂｅｎｊａｍｉｎら）は、熱可塑性ブロッキング組成物の凝固した塊を含むレンズブロックを開示しており、組成物は、２１℃で固体であり、組成物がレンズブランクを損傷することなくその融解点又は軟化点にある一方で、眼用レンズブランクに隣接して設置され得るように十分に低い融解点又は軟化点を有する。熱可塑性ブロッキング組成物がポリエステル、ポリウレタン、エチレンコポリマーのアイオノマー樹脂、ポリエステル−ポリシロキサンブロックコポリマー、セグメント化されたコポリエステル及びポリエーテルエステル、エチレン酢酸ビニル樹脂及びコポリマー、ポリカプロラクトン、並びにポリカプロラクトンのブレンドからなる群から選択される熱可塑性材料を含んでもよいことを開示している。レンズが、例えば温水中でブロッキング組成物を融解することにより、又は適切な接着力の平衡が達成され得る場合（例えば、加工中にレンズの意図されない脱離を避けるのに十分な強度でレンズブランクに接着するブロッキング組成物を提供するが、従来のショックデブロッキングを使用してレンズのデブロッキングを可能にする）、ショックデブロッキングによりデブロッキングされ得ることを開示している。ポリカプロラクトンポリマーを含むブロッキング組成物の接着力のレベルは、多くの場合、非常に高く、ユーザーがレンズ及びブロックのデブロッキングを試みるときに困難を生じる。
【００１１】
ＵＳ第５，７６３，０７５号ファミリーに記載されるポリカプロラクトン熱可塑性ブロックが３５の低ショアＤ硬度を有することを示すＷＯ第２０１０／０５２２４８号（Ｐａｉｌｌｅｔら）は、光学基材が予備成形された光学基材ブロック上でブロッキングされるように使用される熱可塑性ブロックを含む予備成形された光学基材ブロックを記載しており、熱可塑性ブロックは、シェラック及び可塑剤が６０℃以上かつ８５℃以下の熱可塑性材料の軟化点を有するように選択される、シェラック及び可塑剤を含む組成物から製剤化される。そのような予備成形されたブロックを使用して機械加工される光学基材をブロッキングする方法は、予備成形された基材ブロックの表面が５０℃以上かつ６０℃以下のドッキング温度で加熱される表面加熱ステップと、光学基材が機械加工位置に位置付けられるように、予備形成された基材ブロックの加熱された表面にドッキングされるドッキングステップとを含む。
【発明の概要】
【課題を解決するための手段】
【００１２】
非金属合金ブロッキング組成物が公知であり、かつ／又は提案されてきたが、現在、加工レンズにおけるその工業的使用は、とりわけ毒性及び環境問題により金属合金レンズに取って代わるための強く長期にわたる要望があるにも関わらず、非常に制限されている。問題の一部は、非金属合金ブロックが、多くの場合、光学基材の加工用のインライン生産施設に望ましい強靱性及び／又は強度に欠くことであるように思われる。加えて、幾つかの非金属合金レンズブロック組成物は、ブロッキング及び／又はデブロッキングに望ましくない接着特性（例えば接着性ではない、又は非常に接着性である）を有するように思われる。また、非金属合金レンズブロック組成物において、リサイクルは、多くの場合、利用可能なブロック組成物自体、並びに／又は利用可能なブロッキング方法（例えば硬化）及び／若しくはデブロッキング方法（例えば温水中での融解）のいずれかにより除外されるようである。
【００１３】
４０００より高い分子量を有するポリカプロラクトン（複数可）とビスフェノール又はビスフェノール誘導体の樹脂（複数可）のブレンドの使用は、インライン生産、例えばレンズ基材の機械加工に適した望ましい強靱性／機械強度を有するレンズブロッキング組成物の提供を有利に可能にすることが分かった。特定の理論に拘束されることなく、望ましいレベルのビスフェノール又はビスフェノール誘導体骨格を有する樹脂の使用は、レンズブロックのせん断応力／構造上の破損に対する抵抗、及び加工作業中のレンズブロックの圧縮／変形に対する抵抗、並びに好ましい接着特性の提供を容易にし、一方で、ポリカプロラクトン又は複数のポリカプロラクトンは、樹脂の特性を更に強化するため、例えば脆性を制限する一方で、強靱性及び／又は可撓性の提供を更に容易にするための修飾因子としての機能を果たすように思われる。加えて、そのような組成物は、光学基材のブロッキング、及び後の加工した光学基材からのデブロッキングにおける使用中に、組成物が熱可塑性のままであるように製剤化され得る。これは、所望される場合、これがその結果レンズブロック組成物のリサイクルのオプションを可能にし得るという点で好ましい。
【００１４】
したがって、本発明の一態様により、加工位置で光学基材をブロッキングするための熱可塑性レンズブロッキング組成物を提供し、組成物は、
４，０００を超える数平均分子量を有するイプシロン−カプロラクトンのホモポリマー又はコポリマーと、
ビスフェノール系又はビスフェノール誘導体系樹脂とを含むブレンドを含み、
組成物は、２５℃及び１ａｔｍ（１０１．３ｋＰａ）で固体である。
【００１５】
既に示したように、そのようなブレンドの使用は、レンズブロッキングに特に適した有利な特性の組み合わせを有するレンズブロッキング組成物を得ることを可能にする。加えて、単一の組成物依存軟化点／融解点を示すように思えるブレンドが提供され得、４，０００を超える数平均分子量を有するイプシロン−カプロラクトンのホモポリマー又はコポリマーとビスフェノール又はビスフェノール誘導体に基づく樹脂のそのようなブレンドが、予想外に混和性ブレンドであってもよく、したがって単一相を形成することを示唆することが意外にも観察された。
【００１６】
本明細書に記載されるレンズブロッキング組成物から作製されたレンズブロックの望ましいレベルの硬度／強度を更に促進するために、そのような組成物は、好ましくは、２３±２℃及び相対湿度５５±５％で、４５以上のショアＤ硬度を有してもよい。（ショアＤ硬度は、例えば、Ｂａｒｅｉｓｓ，Ｏｂｅｒｄｉｓｃｈｉｎｇｅｎ，ＧｅｒｍａｎｙのＨＰシリーズジュロメータ−を使用して、ＡＳＴＭ  Ｄ２２４０−０５（２０１０）に基づき測定され得る。）
望ましくない脆性に関する可能性を更に最小にするのを補助するために、本明細書に記載されるレンズブロッキング組成物は、望ましくは、２３±２℃及び相対湿度５５±５％で６５未満、具体的には２３±２℃及び相対湿度５５±５％で６０未満、より具体的には２３±２℃及び相対湿度５５±５％で５５未満のショアＤ硬度を有してもよい。
【００１７】
せん断応力に対する抵抗を更に促進するために、本明細書に記載されるレンズブロッキング組成物は、望ましくは、２３±２℃及び相対湿度５５±５％で１ＭＰａ以上、具体的には２３±２℃及び相対湿度５５±５％で２ＭＰａ以上、より具体的には２３℃及び相対湿度５５±５％で２．５ＭＰａ以上の重なりせん断強度抵抗を有してもよい。（重なりせん断強度は、例えば上記に記載される、ＡＳＴＭ  Ｄ  １００２−０５に基づき測定され得る。）
望ましい強靱性／可撓性を更に促進するために、本明細書に記載されるレンズブロッキング組成物は、望ましくは、２３±２℃及び相対湿度５５±５％で１０ＭＰａ以下、具体的には２３±２℃及び相対湿度５５±５％で８ＭＰａ以下、より具体的には２３±２℃及び相対湿度５５±５％で６ＭＰａ以下の重なりせん断強度抵抗を有してもよい。
【００１８】
圧縮力（例えば機械加工中）による望ましくない変形のあらゆる可能性を最小にするのを更に促進するために、本明細書に記載されるレンズブロッキング組成物は、望ましくは、２３±２℃及び相対湿度５５±５％で５ＭＰａ以上、具体的には２３±２℃及び相対湿度５５±５％で６ＭＰａ以上、より具体的には２３±２℃及び相対湿度５５±５％で７ＭＰａ以上の圧縮抵抗を有してもよい。（圧縮抵抗は、例えば上記に記載される、ＡＳＴＭ  Ｄ  ６９５−１０に基づき測定され得る。）
望ましい強靱性／可撓性を更に促進するために、本明細書に記載されるレンズブロッキング組成物は、望ましくは、２５ＭＰａ以下、具体的には２０ＭＰａ以下、より具体的には１５ＭＰａ以下の圧縮抵抗を有してもよい。
【００１９】
本発明の第２の態様により、本明細書に記載されるレンズブロッキング組成物を使用して作製されたレンズブロックを提供する。
【００２０】
本発明の別の態様は、加工される光学基材をブロッキングする方法であり、
ａ）加工される面と概ね反対側の面を有する光学基材を提供することと、
ｂ）光学基材がブロッキングされる第１の表面を有するマシンブロックを提供することと、
ｃ）本明細書に記載されるレンズブロッキング組成物を提供することとを含み、
本方法は、更に
ｄ）レンズブロッキング組成物が分配可能であるような質量流量を有するようにレンズブロッキング組成物を加温することと、
ｅ）加温したレンズブロッキング組成物をマシンブロックの第１の表面上に分配することと、
ｆ）光学基材の前記面がマシンブロックに概ね面するように、光学基材を、マシンブロックの第１の表面上に提供される加温したレンズブロッキング組成物上に位置付けることと、
ｇ）凝固するように、レンズブロッキング組成物を放冷する、及び／又はレンズブロッキング組成物を冷却することとを含む。
【００２１】
本発明の更なる態様は、光学基材を加工する方法であり、本方法は、本明細書に記載されるブロッキングのステップを含み、加工した光学基材を加工し、デブロッキングすることを更に含み、前記ステップは、
ｈ）光学基材を加工することと、
ｉ）加工後、加工した光学基材−組成物−マシンブロックアセンブリを、レンズブロッキング組成物の軟化又は融解の開始点以上の温度に加温することと、
ｊ）アセンブリを、１つが加工した光学基材−組成物であり、もう１つが組成物−マシンブロックである、２つのサブアセンブリになるように分離することと、
ｋ）加工した光学基材から組成物を取り除くこと、からなる。
【００２２】
本明細書に記載される方法は、取り扱いがきれいであり、適用可能であれば、光学基材（特にレンズブランク、より具体的には眼用レンズブランク）のブロッキング又は加工のためのインライン生産施設又は機械での使用に役立つという点で利点である。加えて、光学基材は、加温した（よって粘稠な）レンズブロッキング組成物において所望されるように、又は必要に応じて位置付けられ、次にレンズブロッキング組成物が凝固する際にその位置に保持され得るため、本明細書に記載されるブロッキングの方法は、ブロッキングの精度を好ましいものにすることができる。加えて、本明細書に記載されるレンズブロック組成物は、一般に、加温されると、粘着性／接着性であり、これは、正確な位置付けに有利に役立ち、更に光学基材が位置付けと凝固との間の時間期間の間、所定の位置に保持されるのを可能にする。
【発明を実施するための形態】
【００２３】
以下及び前述を通して、光学基材が好ましくはレンズブランク、より好ましくは眼用レンズブランクであってもよいことが理解されるだろう。
【００２４】
本明細書に記載される熱可塑性レンズブロッキング組成物は従来の金属合金に対して多くの利点を有し、これには、例えば、組成物が非毒性であり、環境上安全であることを含む。
【００２５】
上述のように、本発明に基づき、加工位置で光学基材をブロッキングするための熱可塑性レンズブロッキング組成物は、
４，０００を超える数平均分子量を有するイプシロン−カプロラクトンのホモポリマー又はコポリマーと、
ビスフェノール系又はビスフェノール誘導体に基づく樹脂とを含むブレンドを含み、
本組成物は、２５℃及び１ａｔｍ（１０１．３ｋＰａ）で固体である。
【００２６】
典型的に、レンズブロッキング組成物は、２５℃及び１ａｔｍ（１０１．３ｋＰａ）で固体である。固体は、液体と異なり、見かけ質量流量がない（又はある場合には最小）、又は液体若しくはガスと異なり、広がらずにその形態を維持する傾向があり、一方、液体は、固体と異なり、固定された形状を持たないが、代わりに流動に対して固有の迅速さがあることを熟練した読者は理解するであろう。更に、例えば、ＡＳＴＭの標準的な見かけ粘度の試験方法（ＡＳＴＭ  Ｄ２５５６）を使用して、固体の見かけ粘度（即ち、固体は測定可能な粘度を持たない）を測定することは不可能である。
【００２７】
以下において、イプシロン−カプロラクトンのホモポリマー又はコポリマーは、一般に、ポリカプロラクトンと称される。
【００２８】
ビスフェノール又はビスフェノール誘導体系樹脂は、ポリカプロラクトンの充填剤（固体増量剤）として作用せず、逆もまた同様であり、ビスフェノール又はビスフェノール誘導体系樹脂は、ポリカプロラクトン中に微粒子として存在せず、逆もまた同様であることを認識するべきである。上述のように、単一の組成物依存軟化点／融解点を示すように思える４，０００を超える数平均分子量を有するポリカプロラクトンと、ビスフェノール又はビスフェノール誘導体系樹脂に基づく樹脂とのブレンドが提供され得、そのようなブレンドが、予想外に混和性ブレンドであり、よって単一位相であることを示唆することが意外にも観察された。これは、効率かつ有効なリサイクルを可能にするため、及びブロッキング／デブロッキングの使用、特に本明細書に記載される方法における一般的な容易性のために有利である。既に示したように、そのようなブレンドの使用は、レンズブロッキングに特に適した有利な特性の組み合わせを有するレンズブロッキング組成物を得ることを可能にする。加えて、上述のように、ポリカプロラクトン（複数可）及びビスフェノール又はビスフェノール誘導体系樹脂（複数可）を含むブレンドを含む組成物は、光学基材のブロッキング及び加工した光学基材からのデブロッキングにおける使用中に、組成物が熱可塑性のままであるように有利に製剤化され得る。
【００２９】
取り扱いの容易性及び／又はレンズからの組成物のデブロッキング若しくは除去の容易性における本明細書に記載される方法、又は光学基材を加工する方法において、組成物が固体であるとき、テープ又はマシンブロック、望ましくは、レンズブロッキング組成物は、レンズブロッキング組成物が固体であるとき、非粘着性、又は実質的に非粘着性である。
【００３０】
上記に使用される用語「粘着」は、組成物の粘着性又は粘着性質を称するものとする。粘着は、一般に、考慮される表面に対して親指を押圧し、その後外して表面の粘着性又は粘着性質を決定する親指試験と称されるものにより決定され得る。あるいは、粘着は、ＡＳＴＭ  Ｄ２９７９−０１（２００９）の「逆プローブ粘着試験（Inverted Probe Tack Test）」により測定され得る。この試験の粘着値は、重量グラム（２３±２℃及び相対湿度５５±５％）で測定される、即ち、１秒当り１０ｍｍの速度で、ロッドに１０．０秒間（接触速度１０ｍｍ／秒）接触させたレンズブロック組成物の凝固したコーティング（少なくとも３ｍｍ厚）の表面からステンレススチールのロッド（直径５．０ｍｍ）の端部を取り除くのに必要とされる重量グラムである。用語「実質的に非粘着性」は、１１ｇ／ｃｍ２未満の重量の粘着、より具体的には約６ｇ／ｃｍ２未満の粘着が意図される。非粘着性は、１〜０ｇ／ｃｍ２、具体的には０ｇ／ｃｍ２の粘着が意図される。
【００３１】
上述のように、好ましいレンズブロッキング組成物は２３±２℃及び相対湿度５５±５％で、４５以上のショアＤ硬度を有してもよい。それに加えて、又はあるいは、レンズブロッキング組成物は、好ましくは２３±２℃及び相対湿度５５±５％で６５未満、具体的には６０未満、より具体的には５５未満のショアＤ硬度を有してもよい。
【００３２】
上述のように、好ましいレンズブロッキング組成物は、２３±２℃及び相対湿度５５±５％で１ＭＰａ以上、具体的には２ＭＰａ以上、より具体的には２．５ＭＰａ以上の重なりせん断強度抵抗を有してもよい。それに加えて、又はあるいは、レンズブロッキング組成物は、好ましくは、２３±２℃及び相対湿度５５±５％で１０ＭＰａ以下、具体的には８ＭＰａ以下、より具体的には６ＭＰａ以下の重なりせん断強度抵抗を有してもよい。
【００３３】
上述のように、好ましいレンズブロッキング組成物は、２３±２℃及び相対湿度５５±５％で５ＭＰａ以上、具体的には６ＭＰａ以上、より具体的には７ＭＰａ以上の圧縮抵抗を有してもよい。それに加えて、又はあるいは、レンズブロッキング組成物は、好ましくは、２３±２℃及び相対湿度５５±５％で２５ＭＰａ以下、具体的には２０ＭＰａ以下、より具体的には１５ＭＰａ以下の圧縮抵抗を有してもよい。
【００３４】
上記に示すように、本明細書に記載される方法、又は該当する場合、加工レンズに使用される他の方法若しくはサブ過程における使用において、本明細書に記載されるレンズブロッキング組成物から作製されたレンズブロックは、加工場所の潜在的な周囲温度で固体であることが望ましい。好ましくは、レンズブロッキング組成物は、加工場所の潜在的な周囲温度で固体である。より好ましくは、レンズブロッキング組成物は、最大３０℃以下、より好ましくは最大３３℃以下、最も好ましくは最大約３５℃で固体である。
【００３５】
望ましくは、本明細書に記載されるレンズブロッキング組成物の軟化点／融解点範囲の開始は、３５℃以上、より望ましくは４０℃以上であってもよい。
【００３６】
好ましくは、本明細書に記載されるレンズブロッキング組成物の軟化点／融解点範囲の終止点は、６８℃以下、より好ましくは６３℃以下であってもよい。本明細書に記載される方法又はレンズブロッキング組成物が非凝固状態で分配される他の方法における使用において、そのような軟化点／融解点範囲の終止点を有するレンズブロッキング組成物の提供は、低エネルギー消費の観点から有利であり得る。３５℃以上の望ましい開始点（より望ましくは４０℃以上）と共に、短い軟化点／融解点範囲は、例えば本明細書に記載される方法のインライン生産において短い／迅速なサイクルを可能にするという観点から有用であり得る。
【００３７】
全体としてのエネルギー効率は、６５Ｊ／ｇ以下の溶融熱を有する組成物の提供を通して補助され得る、又は更に補助され得る。同様に、短い／迅速なサイクル時間を可能にするには、そのような溶融熱を有する組成物の提供を通して補助され得る、又は更に補助され得る。
【００３８】
レンズブロッキング組成物は、望ましくは、４０℃超〜６０℃未満の範囲内の軟化点／融解点を有してもよい。そのような軟化点／融解点は、前述から理解され得るように、エネルギー効率及び／又は時間サイクルの観点から有利であってもよい。
【００３９】
前述のように、軟化点／融解点、軟化点／融解点範囲の開始及び終止点並びに溶融熱は、それぞれ、例えば上述のように、ＡＳＴＭ  Ｄ  ３４１８−０３に基づき決定され得る。
【００４０】
本明細書に記載されるレンズブロッキング組成物は、好ましくは、粘度が２ｒｐｍでスピンドル番号７を用いて、７０℃で１９Ｐａ．ｓ以上、より好ましくは２ｒｐｍでスピンドル番号７を用いて、７０℃で２５Ｐａ．ｓ以上、最も好ましくは２ｒｐｍでスピンドル番号７を用いて、７０℃で３５Ｐａ．ｓ以上であるように提供され得る。本明細書に記載される方法、又はレンズブロッキング組成物が非凝固状態で分配され得る他の方法における使用において、そのような粘度を有するレンズブロッキング組成物の提供は、分配及び／又は該当する場合、ブロッキングステップでの光学基材のドッキングにおける取り扱いの容易性及び／又は清浄度（例えば、汚れずかつ／又は望ましくない低粘性を有さない）の観点から有利であり得る。
【００４１】
本明細書に記載されるレンズブロッキング組成物は、好ましくは、粘度が２ｒｐｍでスピンドル番号７を用いて、７０℃で５００Ｐａ．ｓ以下、より好ましくは３７５Ｐａ．ｓ以下、最も好ましくは１７５Ｐａ．ｓ以下であるように提供され得る。本明細書に記載される方法、又はレンズブロッキング組成物が非凝固状態で分配され得る他の方法における使用において、上記の文章に記載される粘度を有するレンズブロッキング組成物の提供は、適用可能であれば、分配の容易性及び／又は迅速性の観点から有利であり得る。
【００４２】
一般に、粘度は、例えば、ＴＨＥＲＭＯＳＥＬ加熱システム（Ｂｒｏｏｋｆｉｅｌｄ  Ｅｎｇｉｎｅｅｒｉｎｇ  ＧｍｂＨ，Ｇｅｒｍａｎｙにより商業的に入手可能）を装備したＢＲＯＯＫＦＩＥＬＤ（ＲＶモデル）ＤＶＩＩＩ  ＵＬＴＲＡレオメーターを使用して、ＡＳＴＭ  Ｄ２５５６−９３ａ（１９９７年に再承認）に基づき測定され得る。
【００４３】
好ましいポリカプロラクトンは、以下の一般式（ＰＣＬ  Ｉ）
Ｑ’−［Ｏ−（ＣＨ２）５−Ｃ（Ｏ）］ｍ−Ｑ”
及び／又は以下の一般式（ＰＣＬ  ＩＩ）
Ｑ’−［Ｏ−（ＣＨ２）５−Ｃ（Ｏ）］ｍ’−Ｏ（ＣＨ２）２Ｏ（ＣＨ２）２Ｏ−［Ｃ（Ｏ）−（ＣＨ２）５−Ｏ］ｍ”−Ｑ”
及び／又は以下の一般式（ＰＣＬ  ＩＩＩ）
Ｃ−［ＣＨ２Ｏ−［Ｃ（Ｏ）−（ＣＨ２）５−Ｏ］ｍ−Ｑ’］４
を有してもよく、式中、Ｑ’及びＱ”は、Ｈ、ＣＨ３等の末端基である。
【００４４】
上述のように、本発明に記載されるレンズブロッキング組成物は、それらが熱可塑性であり、更に光学基材のブロッキング及び加工した光学基材からのデブロッキングにおける使用中、組成物が熱可塑性のままであるように提供される。以下により詳細に記載されるように、ビスフェノールＡエポキシ樹脂のグリシジルエーテル等の、従来熱硬化性樹脂と考えられているビスフェノール又はビスフェノール誘導体に基づく樹脂は、ビスフェノール又はビスフェノール誘導体系樹脂として使用され得る。そのような場合において、組成物は、硬化も固化もしない。更に、組成物は、熱硬化性樹脂を含むという事実にも関わらず、熱可塑性樹脂として提供され、使用される。
【００４５】
そのような場合において、前の段落に記載されるように、３０ｍｇ  ＫＯＨ／ｇ未満のＯＨ値、より好ましくは１５ｍｇ  ＫＯＨ／ｇ未満のＯＨ値を有するポリカプロラクトンを使用することが好ましくてもよい。一般に、ＯＨ値（１ｇのサンプルのヒドロキシル含量に等しいＫＯＨのｍｇとして与えられる）は、例えば、Ｍｅｔｒｏｈｍ，Ｈｅｒｉｓａｕ，Ｓｗｉｔｚｅｒｌａｎｄより商業的に入手可能なＴｉｔｒａｎｄｏシリーズの種類の自動滴定装置を使用して、ＡＳＴＭ  Ｅ  １８９９−０８に基づき自動電位差測定滴定を通して決定され得る。
【００４６】
上述のように、レンズブロッキング組成物に使用されるポリカプロラクトンは、少なくとも４０００の数平均分子量を有する。ポリカプロラクトンは、好ましくは更に強度を強化し、同時に加温されたときに所望の粘度及び／又は必要な粘度を可能にする、８，０００以上の数平均分子量を有してもよい。望ましいポリカプロラクトンは、８０，０００以下の数平均分子量を有してもよい。
【００４７】
好ましいポリカプロラクトンは、４０℃〜最大６５℃以下の範囲の温度内の軟化点／融解点範囲を有してもよい。
【００４８】
好適なポリカプロラクトンは、ＣＡＰＡ  ２８０３、ＣＡＰＡ  ２４０３Ｄ、ＣＡＰＡ  ４８０１、ＣＡＰＡ  ６１００、ＣＡＰＡ  ６２００、ＣＡＰＡ  ６２５０、ＣＡＰＡ  ６４００、ＣＡＰＡ  ６４３０、ＣＡＰＡ  ６５００、ＣＡＰＡ  ６５００Ｃ、ＣＡＰＡ  ６５０６、及びＣＡＰＡ  ６８００等の、商品名ＣＡＰＡでＰｅｒｓｔｏｒｐ  ＵＫ  Ｌｉｍｉｔｅｄにより供給される２０００シリーズのポリカプロラクトン（ジオール）、４０００シリーズのポリカプロラクトン（テトロール）、及び６０００シリーズ（熱可塑性ホモポリマー）を含んでもよい。他の好適なポリカプロラクトンは、ＴＯＮＥ  ３００及びＴＯＮＥ  ７００等の、Ｕｎｉｏｎ  Ｃａｒｂｉｄｅ  Ｃｏｒｐｏｒａｔｉｏｎ  Ｄａｎｂｕｒｙ，Ｃｏｎｎｅｃｔｉｃｕｔにより供給される、商品名ＴＯＮＥで入手可能なポリカプロラクトンを含んでもよい。
【００４９】
所望の又は必要とされる組成物特性の望ましいステアリングを可能にするために、レンズブロッキング組成物は、好ましくは複数のポリカプロラクトンを含んでもよい。レンズブロッキング組成物は、例えば、望ましくは高分子量及び低分子量のポリカプロラクトンを含んでもよく、高分子量ポリカプロラクトンは、２０，０００を超える数平均分子量を有し、低分子量ポリカプロラクトンは、２０，０００以下の数平均分子量を有する。低分子量ポリカプロラクトンと高分子量ポリカプロラクトンとの比（低ｐｃｌ：高ｐｃｌ）は、適切には、１００：１〜２：１以下、より適切には５０：１〜２．５：１以下、最も適切には２５：１〜３：１以下の範囲であってもよい。
【００５０】
上述のように、本明細書に記載されるレンズブロッキング組成物は、ポリカプロラクトン（例えば、単一又は複数のポリカプロラクトンのいずれか）と、ビスフェノール及び／又はビスフェノール誘導体系樹脂（例えば、単一又は複数のそのような樹脂）とを含むブレンドを含む。好ましくは、ポリカプロラクトン（複数可）の総重量とビスフェノール及び／又はビスフェノール誘導体系樹脂（複数可）の総重量の比（ポリカプロラクトン（複数可）：前記樹脂（複数可））は、１：１〜３：１以下、より好ましくは１．２：１〜２．４：１以下、最も好ましくは１．５：１〜２：４：１以下の範囲であってもよい。
【００５１】
好適なビスフェノール及び／又はビスフェノール誘導体系樹脂は、以下の一般式（Ｉ）
Ｑ１−Ｏ−［Ｒ３−Ｏ−Ｐｈ−ＣＲ２−Ｐｈ−Ｏ］ｎ−Ｑ２の本質部分、
及び／又は以下の一般式（Ｉａ）
Ｑ１−Ｏ−Ｐｈ−ＣＲ２−Ｐｈ−Ｏ−［ＣＨ２ＣＨ（ＯＨ）ＣＨ２−Ｏ−Ｐｈ−ＣＲ２−Ｐｈ−Ｏ］ｎ−Ｑ２の本質部分、
及び／又は以下の一般式（ＩＩ）
Ｑ１−Ｏ−［Ｒ３−Ｏ−Ｐｈ−Ｒ２−Ｐｈ−Ｏ］ｎ−Ｑ２の本質部分、
及び／又は以下の一般式（ＩＩａ）
Ｑ１−Ｏ−Ｐｈ−Ｒ２−Ｐｈ−Ｏ−［ＣＨ２ＣＨ（ＯＨ）ＣＨ２−Ｏ−Ｐｈ−Ｒ２−Ｐｈ−Ｏ］ｎ−Ｑ２の本質部分を含んでもよく、
式中、式（Ｉ）及び式（Ｉａ）において、
Ｒは、独立して、Ｈ、ＣＨ３、Ｐｈ２、ＣＦ３、又はＣＨ２ＣＨ３であり、
式中、式（ＩＩ）及び式（ＩＩａ）において、
−Ｒ２−は、メタ−Ｃ（ＣＨ３）２Ｐｈ３Ｃ（ＣＨ３）２−、パラ−Ｃ（ＣＨ３）２Ｐｈ４Ｃ（ＣＨ３）２−、−Ｃ（ＣＣｌ２）−、−Ｃ（Ｃ５Ｈ１０）−、−Ｃ（ＣＨ２ＣＨ（ＣＨ３）ＣＨ２Ｃ（ＣＨ３）２ＣＨ２）−、又は−Ｓ（Ｏ）２−であり、
式中、式（Ｉ）及び式（ＩＩ）において、
−Ｒ３−は、−ＣＨ２ＣＨ（ＯＨ）ＣＨ２−又は−Ｃ（Ｏ）−であり、
ｎは１以上であり、
式中、式（Ｉａ）及び式（ＩＩａ）において、
ｎは、０又は１以上であり、
式中、式（Ｉ）、式（Ｉａ）、式（ＩＩ）、及び式（ＩＩａ）において、
Ｐｈの第３位置の基（−ＣＲ２−又は−Ｒ２−は、適用可能であれば、第１位置であるように表される）は、独立して、Ｈ、ＣＨ３、ＣＨ（ＣＨ３）２、又はＰｈ５であり、
及び
Ｑ１及びＱ２は、同一であるか、又は異なってもよい末端基を表す。
【００５２】
上述のように、予想外に、ビスフェノール又はビスフェノール誘導体骨格を有する樹脂の使用により、望ましいレベルのレンズブロックのせん断応力／構造上の破損に対する抵抗、及び加工作業中のレンズブロックの圧縮／変形に対する抵抗、並びに好ましい接着特性（例えば、ブロッキングにおいて好ましく、後にデブロッキングすることが可能）の提供が容易になるように思われる。好ましい接着特性の提供は、例えば、Ｒ３が、−ＣＨ２ＣＨ（ＯＨ）ＣＨ２−である際の式Ｉａ及びＩＩａ並びに式Ｉ及びＩＩの樹脂により示されるように、ビスフェノール骨格内に−ＣＨ２ＣＨ（ＯＨ）ＣＨ２−基を含む本質部分を含む樹脂の使用を通して更に容易になる。
【００５３】
樹脂の末端基、例えば、所与の式のＱ１及びＱ２は、適切にかつ独立して、エポキシ基、α−グリコール基、フェノキシ基、ビニルエステル基、アルコール基、アミド基、イミド基、又はカルボニル基であってもよい。意外にも、熱可塑性樹脂として、例えば、エポキシ基、α−グリコール基、フェノキシ末端基を含む従来の熱硬化性樹脂を使用することは、特に（例えば、安定性及び／又はポリカプロラクトンとの相溶性、特に、エポキシを使用したときの貯蔵寿命の観点からの安定性において）有用であってもよいことが分かった。
【００５４】
好ましくは、ビスフェノール及び／又はビスフェノール誘導体系樹脂は、式（Ｉａ）又は式（ＩＩａ）による本質部分を含む樹脂を含み、式中、Ｑ１及びＱ２は、独立して、エポキシ基又はα−グリコール基である。
【００５５】
ビスフェノール及び／又はビスフェノール誘導体系樹脂が、好ましくは、式（Ｉａ）又は式（ＩＩａ）による本質部分を含み、式中、Ｑ１及びＱ２は、両方ともＣＨ２ＣＨ（−Ｏ−）ＣＨ２であり、Ｐｈの第３位置の基はＨであり、Ｒは、独立して、Ｈ又はＣＨ３である。
【００５６】
特定の有用な樹脂は、式
【００５７】
【化１】
0005902710.tif 000002
による本質部分を含むことが分かった。
【００５８】
ビスフェノールＡエポキシ樹脂（「ＤＧＥＢＡ」又は「ＢＡＤＧＥ」）のそのようなグリシジルエーテルは、例えば、米国及びヨーロッパで、商品名ＥＰＯＮ又はＥＰＩＫＯＴＥで、Ｈｅｘｉｏｎ  Ｓｐｅｃｉａｌｔｙ  Ｃｈｅｍｉｃａｌｓ，Ｇｅｒｍａｎｙから商業的に入手可能である。特定の適切な樹脂の例としては、例えば、ＥＰＩＫＯＴＥ  ８２８、ＥＰＩＫＯＴＥ  １００１、及びＥＰＩＫＯＴＥ  １００２が挙げられる。ＤＧＢＥＡエポキシ樹脂は、商品名ＤＥＲでＤｏｗ  Ｃｈｅｍｉｃａｌｓ，Ｓｔａｄｅ，Ｇｅｒｍａｎｙから、及び商品名ＥＰＩＬＯＸでＬｅｕｎａ  Ｈａｒｚｅ，Ｌｅｕｎａ，Ｇｅｒｍａｎｙからも商業的に入手可能である。
【００５９】
上述のように、ビスフェノール及び／又はビスフェノール誘導体系樹脂は、本質部分の混合物、例えば、異なる分子量（即ち、異なるｎ値）を有する類似する種類の本質部分及び／又は異なる種類の本質部分を含んでもよい。
【００６０】
ビスフェノール及び／又はビスフェノール誘導体系樹脂の上記に示す式全てに関して、最大８のｎの平均値、特に０．２〜最大８以下の範囲、より具体的には１〜最大７以下の範囲、更により具体的には２〜最大６以下の範囲が、特に強度及び／又は粘度の観点から望ましいことが分かった。
【００６１】
好ましくは、ビスフェノール及び／又はビスフェノール誘導体系樹脂の数平均分子量は、最大２８００、特に３５０〜最大２８００であってもよい。
【００６２】
所望の及び／又は必要とされる特性、特に粘度及び軟化点／融解点の挙動の平衡において、ビスフェノール及び／又はビスフェノール誘導体系樹脂は、好ましくは、１００℃未満、特に９０℃未満、より具体的には８０℃未満の軟化点／融解点を有する。
【００６３】
所望する場合、本明細書に記載されるレンズブロッキング組成物は、所望する場合、添加剤（例えば、単一の添加剤又は複数の添加剤）を含んでもよい。そのような添加剤は、溶解又は懸濁され得る。
【００６４】
そのような添加剤は、例えば、増量剤／充填剤、着色剤、又は他のポリマーを含んでもよい。
【００６５】
使用に好適な粒子添加剤（典型的に増量剤／充填剤として使用される）は、一般に、連続相に実質的に不溶性である無機微粒子若しくは有機微粒子（例えば、最大５００ミクロン平均粒径を含む）又は繊維状（例えば、最大５０００ミクロン平均長）材料を含む。形態は、球体、気泡、発泡性気泡、微粒子材料、フィラメント、マイクロファイバ、フレーク、及びプレートレット型材料、並びにそれらの組み合わせを含んでもよい。これらは、固体、多孔質、又は中空構造を有してもよい。
【００６６】
好適な無機充填剤（固体増量剤）材料は、ガラス、非結晶及び結晶質シリカ、ソーダライムボロシリケート、非結晶ナトリウム／カリウム／アルミニウム珪酸ガラス、アルミナ、酸化鉄、メタケイ酸カルシウム、炭酸カルシウム、硫酸カルシウム（微粒子又はマイクロファイバ形態のいずれかで）、カオリン、雲母、タルク、硫酸バリウム、ホウ素繊維、炭素繊維、ガラス繊維、すりガラス繊維、フレークガラス、金属繊維、長石、バリウムフェライト、酸化チタン、及びセラミックスを含んでもよい。特に好適な無機充填剤材料は、ヒュームドシリカ（例えば、Ｄｅｇｕｓｓａ  ＡＧ，６３４０３  Ｈａｎａｕ−Ｗｏｌｆｇａｎｇ，Ｇｅｒｍａｎｙから商品名ＡＥＲＯＳＩＬ  Ｒ２０２で入手可能）、粉砕炭酸カルシウム（例えば、Ｉｍｅｒｙｓ  Ｍｉｎｅｒａｌｓ  Ｌｔｄ．，Ｐａｒ  Ｃｏｒｎｗａｌｌ，ＥｎｇｌａｎｄからＩｍｅｒｓｅａｌ  ７５で入手可能なようなもの）、増量剤としてのガラス気泡（３Ｍ  Ｄｅｕｔｓｃｈｌａｎｄ  ＧｍｂＨ，４１４５３  Ｎｅｕｓｓ，Ｇｅｒｍａｎｙのカラス気泡Ａ２０／１０００等）を含む。酸化鉄（Ｆｅ３Ｏ４）（例えば、Ｍｉｎｅｌｃｏ  Ｂ．Ｖ，４７８２  ＰＷ  Ｍｏｅｒｄｉｊｋ，ＮＬから商品名ＭＡＧＮＩＦ  ２５で入手可能なもの等）は、充填剤として好適に使用され得、同時に、例えば熱伝導性及び着色を提供する。
【００６７】
好適な有機充填剤（固体増量剤）材料は、Ａｋｚｏ  Ｎｏｂｅｌ，Ｎｅｔｈｅｒｌａｎｄｓから商品名ＥＸＰＡＮＣＥＬ（例えば、ＥＸＰＡＮＣＥＬ  ４６１  ＤＥ  ２０）で入手可能なもの等の熱可塑性発泡性マイクロ球体、及びＵｎｉｏｎ  Ｃａｒｂｉｄｅ，Ｄａｎｂｕｒｙ  Ｃｏｎｎ．ＵＳＡから商品名ＵＣＡＲ（例えば、ＵＣＡＲ  ＢＪＯ−０９５０、ＢＪＯ−０８２０、ＢＪＯ−０９００、ＢＪＯ−０８４０、ＢＪＯ−０９３００）で入手可能なもの等の熱硬化性マイクロバルーンを含む。
【００６８】
色素及び染料は、着色剤として使用され得る。好適な着色剤は、１，４−ビス（イソプロピルアミノ）アントラキノンに基づく青色染料（Ｋｅｙｓｔｏｎｅ  Ａｎｉｌｉｎｅ  Ｃｏｒｐｏｒａｔｉｏｎ  Ｃｈｉｃａｇｏ  ＩＬ  ６０６１２  ＵＳＡから商品名Ｏｉｌ  Ｂｌｕｅ  Ａで商業的に入手可能）又は黄色染料２６３５（Ｎ，Ｎ−ジエチル−４−フェニルジアゼニル−アニリン）（Ａｌｌｉｅｄ  Ｃｈｅｍｉｃａｌｓ  ＵＳＡから入手可能）を含んでもよい。
【００６９】
フェノキシ樹脂は、レンズブロッキング組成物に溶解される性能修飾因子として適用され得、そのような組成物から作製されたレンズブロックの可撓性を更に促進する。好適なフェノキシ樹脂は、ＰＡＰＨＥＮ  ＰＫＨＰ２００等のＰｈｅｎｏｘｙ  Ａｓｓｏｃｉａｔｅｓ，Ｒｏｃｋ  Ｈｉｌｌ，Ｓ．Ｃ．ＵＳＡから商品名ＰＡＰＨＥＮで入手可能なフェノキシ樹脂を含む。４０％以上のＶＡ含量を有するＥＶＡ（エチレン酢酸ビニル）樹脂（溶解を可能にする）は、可撓性を更に促進するために使用され得る。適切に、ＥＶＡ樹脂は、Ｄｕｐｏｎｔ  ｄｅ  Ｎｅｍｏｕｒｓ，Ｄｅｌｗａｒｅ，ＵＳＡからＥＬＶＡＸの商標表記で市販されている。溶解された添加剤（例えば、フェノキシ及び／又はＥＶＡ）は、最大１５重量％以下の濃度を有してもよい。
【００７０】
レンズブロッキング組成物中の添加剤の好適な濃度は、特定の添加剤又は選択される添加剤、その特性、利用される特定のポリカプロラクトン（複数可）、並びにビスフェノール及び／又はビスフェノール誘導体樹脂（複数可）、並びにレンズブロッキング組成物の所望の最終特性に依存することを理解されたい。
【００７１】
添加剤又は複数の添加剤は、特定の特性を強化及び／又は修飾するための増量剤として使用され得るが、添加剤が使用される場合、添加剤は、レンズブロッキングにおけるレンズブロッキング組成物の使用及び性能に関して、又は光学基材に関して有害ではないように選択されることが所望されることを理解されたい。例えば、従来熱硬化性樹脂であるが、本明細書において熱可塑性樹脂として使用されるビスフェノール及び／又はビスフェノール誘導体樹脂を含むレンズブロッキング組成物において、望ましくは、そのような組成物は、結晶等の材料の硬化又は固化を開始させることができる任意の構成成分を含まない、又は実質的に含まない（０．００５％未満）。光学基材が何か他の方法でレンズブロッキング組成物によって歪められない、又は異なって修飾されないことを一般的に確実にするために、望ましくは、レンズブロッキング組成物は、好ましくは、ポリエステルゴム樹脂、フタレート系可塑剤、トリメリット酸、アジピン酸塩系可塑剤、セバシン酸塩系可塑剤、マレイン酸塩、安息香酸塩、エポキシ化植物油、スルホンアミド、有機リン酸塩、アセチル化モノグリセリド、及びクエン酸アルキル等の可塑剤を含まない、又は実質的に含まない（１％未満）。一般に、安全性及び毒性の理由から、レンズブロッキング組成物は、好ましくは、アセトン、ケトン、クロロベンゼン、ベンジン／ベンジン誘導体、四塩化炭素、メタン、及びヘキサン等の溶剤を含まない、又は実質的に含まない（１％未満）。
【００７２】
使用中、より望ましくは使用前の長期にわたる保管中、レンズブロッキング組成物が実質的に均質のままである（つまり、巨視的な相分離、又は該当する場合、粒子沈殿が生じない）ことが望ましい。また、レンズブロッキング組成物は、温暖状態と冷却状態との間を繰り返し反復する際に、その所望の物理的特性を保持し、とりわけ有益なリサイクルを可能にすることが望ましい。よって、成分の選択は、一部、均質性及び／又は熱可逆性を保存するという要望により導かれてもよい。
【００７３】
本明細書に記載されるレンズブロッキング組成物は、手動又は機械的混合のいずれかによる混合により調製され得る。混合中及び／又は混合前、構成成分は、典型的に、ポリカプロラクトン（複数可）並びにビスフェノール及び／又はビスフェノール誘導体系樹脂（複数可）、並びに該当する場合、任意の他の熱可塑性構成成分を完全に融解するために、十分に加温される。混合は、典型的に、機械的撹拌機、押出機、ビーズミル混合機を装備したケトル等の、不完全な液体を混合するために使用される任意の好適な混合装置を使用して実施され得る。
【００７４】
本明細書に記載されるレンズブロッキング組成物は、例えば、ＷＯ第２０１０／０５２２４８号に記載される方法に使用するために、予備成形されたレンズブロックに形成され得る。そのような予備成形されたレンズブロックは、所望により、又は必要に応じて、１〜５０ｍｍの厚さ及び２０ｍｍ〜１２０ｍｍの直径を有してもよい。しかしながら、本明細書に記載される方法で本明細書に記載されるレンズブロッキング組成物を使用することが好ましく、レンズブロックは、原位置のインラインでレンズブロッキング組成物から作製され、形成される。（用語レンズブロックは、全ての種類の光学基材と共に、本明細書に記載されるレンズブロッキング組成物で作製されるブロックの使用を包含するものである。）
上述のように、加工される光学基材をブロッキングする方法は、
ａ）加工される面と概ね反対側の面を有する光学基材を提供することと、
ｂ）光学基材がブロッキングされる第１の表面を有するマシンブロックを提供することと、
ｃ）本明細書に記載されるレンズブロッキング組成物を提供することとを含み、
更に本ステップは、
ｄ）レンズブロッキング組成物が分配可能であるような質量流量を有するようにレンズブロッキング組成物を加温することと、
ｅ）加温したレンズブロッキング組成物をマシンブロックの第１の表面上に分配することと、
ｆ）光学基材の面がマシンブロックに概ね面するように、光学基材を、マシンブロックの第１の表面上に提供される加温したレンズブロッキング組成物上に位置付けることと、
ｇ）凝固するように、レンズブロッキング組成物を放冷する、及び／又はレンズブロック組成物を冷却することと、を含む。
【００７５】
好ましくは、加温ステップ（ｄ）は、レンズブロッキング組成物の軟化又は融解の開始点以上、より好ましくはレンズブロッキング組成物の軟化点又は融解点以上、最も好ましくは軟化点／融解点範囲の終止点以上の温度にレンズブロッキング組成物を加温することを含んでもよい。望ましい加温温度は、４０℃を超える、５０℃以上、最も望ましくは６０℃以上でもよい。選択される加温温度は、特定の軟化点／融解点、特定のレンズブロッキング組成物、加温温度での組成物の粘度、及び選択された分配方法に依存することを理解されたい。望ましくは、加温ステップ（ｄ）は、光学基材を熱的に歪めることができる温度より低い温度で行われる。例えば、ポリマー性光学基材（ポリカーボネート、ポリメチルメタクリレート、環式オレフィンコポリマー）は、高温で歪みやすい、即ち８０℃を超える温度は、光学特性に歪みを生じさせる場合がある。したがって、レンズブロッキング組成物が位置付けステップ（ｆ）で８０℃より低いことを確実にするために、８０℃より低い温度で加温ステップ（ｄ）を行うことが好ましい。
【００７６】
ステップ（ｅ）において、加温したレンズブロッキング組成物は、分配に適切な様式、例えば圧力下で、例えばノズルを通した押圧／圧入、注入、圧送により、マシンブロックの第１の表面上に分配され得る。好ましくは、レンズブロッキング組成物は、レンズブロッキング組成物がマシンブロックの第１の表面上の中心に大量の加温した組成物を形成するようにマシンブロックの第１の表面上に分配され、その結果として、光学基材（特に光学基材の面、前記面は、テープで覆われても、覆われなくてもよい（上記を参照））を、マシンブロックの第１の表面上に提供される加温したレンズブロッキング組成物上に位置付けるステップ（ｆ）は、レンズブロッキング組成物を押しつけ、それを外側方向に広げることを含んでもよい。ステップ（ｆ）において、光学基材は、加工のために、その所望の及び／又は必要とされる位置に位置付けられる。典型的に、光学基材の面（即ち、加工される面と概ね反対側の面）は、マシンブロックに概ね面するように位置付けられる。
【００７７】
位置付け後、ステップ（ｇ）において、レンズブロッキング組成物が凝固するように、レンズブロック組成物を放冷する及び／又は冷却する。この様式において、光学基材は、有効かつ効率的にブロッキングされる。凝固したレンズブロックは、特定の光学基材及び／又はマシンブロックの寸法並びに加工作業の寸法により、２０〜１２０ｍｍの外径を有し、その最大厚点で３〜５０ｍｍの厚さを有してもよい。その加温された状態から冷めた凝固状態へのレンズブロッキング組成物の変換は、熱エネルギーの損失を必要とし、これは、様々な冷却法を使用して行われ得る。冷却は、空気のみの存在下、周囲条件下で行うことができる。冷却は、例えば、強制換気を使用して又は冷気若しくは低温に曝す（例えば、インライン形成されたレンズブロッキング組成物のブロックを囲み、冷水等の冷たい液体を循環させるように成形された冷却リング）ことによっても促進され得る。
【００７８】
光学基材を加工する方法において、本方法は、前述のステップ、及び加工した光学基材を加工し、デブロッキングする更なるステップを含み、前記ステップは、
ｈ）光学基材を加工することと、
ｉ）加工後、加工した光学基材−組成物−マシンブロックアセンブリを、レンズブロッキング組成物の軟化又は融解の開始点以上の温度に加温することと、
ｊ）アセンブリを、１つが加工された光学基材−組成物であり、もう１つが組成物−マシンブロックである、２つのサブアセンブリになるように分離することと、
ｋ）加工された光学基材から組成物を取り除くこと、からなる。
【００７９】
光学基材の加工は、レンズ、特に眼用レンズ等の商業的に有用な光学対象物を形成するように、例えば、機械加工、粉砕、研磨、及び／又は任意の他の所望の又は必要な処理を含んでもよい。
【００８０】
加工した光学基材−組成物−マシンブロックアセンブリをレンズブロッキング組成物の軟化又は融解の開始点以上の温度に加温することを含む加温ステップ（ｉ）は、好ましくは、ステップ（ｊ）で２つのサブアセンブリを提供するために、特定のレンズブロック組成物に依存するが、レンズブロッキング組成物のブロックを分離する（例えば引張る）のに十分なだけの温度で行われる。これは、典型的に、取り扱いが容易であり（汚れない又は低粘性でない）、かつエネルギーの効率がよく、二重に好ましい。加温ステップ（ｄ）と同様に、加温ステップ（ｉ）は、好ましくは、光学基材を熱的に歪めることができる温度より低い温度で行われる。ここで、８０℃より低い温度で加温ステップ（ｉ）を行うことが好ましい。アセンブリを分離して、ステップ（ｊ）で２つのサブアセンブリを得た後、組成物は、ステップ（ｋ）で加工した光学基材から取り除かれる。
【００８１】
本明細書に記載する方法において、光学基材を、マシンブロックの第１の表面上に提供される加温したレンズブロッキング組成物上に位置付けるステップの前に、光学基材の面には、望ましくは、テープが提供され得る。そのような所望の実施形態では、テープで覆われた面は、位置付けステップ（ｆ）中、加温したレンズブロッキング組成物上に設置され、接触する。テープの提供は、加工した光学基材から組成物を容易に取り除くことを可能にし得る。次いで、ステップ（ｋ）は、加工した光学基材の前記面からテープをはがすことを有利に含み、それによって、組成物は、テープと共にはがされ、よって加工した光学基材から取り除かれ得る。加えて、又はあるいは、本方法は、好ましくは、テープから組成物を取り除くステップ、特にテープから再凝固した組成物を取り除くステップを含んでもよい。加工した光学基材の面から組成物を取り除く代替えの経路（例えば、テープから組成物を取り除き、次にテープをはがす）として、「あるいは」であるか、又は例えば、レンズブロッキング組成物のリサイクルが所望されるとき、「加えて」となる。
【００８２】
光学基材の面が有利にテープと共に提供され得るのと同様に、本明細書に記載される方法において、マシンブロックの第１の表面は、加温したレンズブロッキング組成物をマシンブロックの前記第１の表面上に分配することの前にテープと共に提供され得る。そのような方法において、アセンブリを分離して２つのサブアセンブリを得るステップ（ｊ）の後に、本方法は、好ましくは、マシンブロックの第１の表面から組成物を取り除くステップを含んでもよい。そのようなステップは、好ましくは、マシンブロックの前記表面からテープをはがすことを含んでもよい。ここで、そのような方法は、テープから組成物を取り除くステップ、特にテープから再凝固した組成物を取り除くことを含んでもよい。
【００８３】
適用可能な場合、加工した光学基材又はマシンブロックからテープを取り除くとき、レンズブロッキング組成物は、温かいか、又は既に再冷却され、よって再凝固されていてもよい。後者が好ましい。
【００８４】
好適なテープは、商品名３Ｍ  ＳＵＲＦＡＣＥ  ＳＡＶＥＲ（例えば、１６４０番）で３Ｍ  Ｃｏｍｐａｎｙ，Ｓｔ．Ｐａｕｌ，Ｍｉｎｎ．ＵＳＡから入手可能なテープを含む。
【実施例】
【００８５】
本発明は、以下の実施例に例示される。以下の実施例は、単に説明目的であるに過ぎず、添付した請求項の範囲を限定することを意図しない。
【００８６】
【表１】
0005902710.tif 000003
試験方法
ＡＳＴＭ  Ｄ１００２−０５に基づく引張荷重による単一重ね継手の接着接合された金属試料の見かけせん断強度
に基づき、重なりせん断強度を決定したそれぞれ大きさが１００ｍｍ×２５ｍｍ×１．６ｍｍであり、それぞれ使用前に酸エッチングされた、２つの２０２４  Ｔ３強化クラッドアルミニウム合金試験片（ＫＤＩ  ＫＭＳ  ＡＥＲＯ，Ｆｒａｎｃｅから商業的に入手可能）を使用した。エッチングは、以下のステップを含んだ：脱脂（８５℃＋／−５℃の１０％のＯａｋｉｔｅ  Ａｌｕｍｉｎｉｕｍ  ｃｌｅａｎｅｒ  １６４（Ｏａｋｉｔｅ  Ｐｒｏｄｕｃｔｓ  Ｉｎｃ．，Ｕ．Ｓ．Ａから商業的に入手可能）の水性溶液に１０分間浸漬した）；水中ですすぐ；６５℃＋／−３℃の酸中に１０分間浸し（酸の組成はジクロム酸ナトリウム４４．８ｇ、硫酸３３２ｇ、６６°Ｂｅ（数度Ｂｅａｕｍｅは硫酸の濃度の指標である））、水中ですすぐ；及び乾燥（例えば、室温（２３℃＋／−２℃）で１５分間、次に強制換気オーブンで６５℃＋／−５℃で１０分間乾燥）。
【００８７】
試験される組成物を７０〜８０℃の温度に加熱し、試験片の１つの端部上に分配し、適用したコーティングに、試験片上に適用される試験組成物の約５重量％の質量に相当する８００〜９００μｍの直径を有する固体ガラスビーズ（ＣＶＰ  ｓａｓ，Ｆｒａｎｃｅ）を振りかけた。（継手の完全形成時に所望の最終層厚である９００μｍの提供を容易にするために、「スペーサ」としてガラスビーズを使用した）。１２．５ｍｍの重なりをもたらすために、ビーズを伴うコーティングは、２つ目の試験片の端部で覆われた。２つの端部を一緒に押圧し、過剰の組成物は、例えば、端から押出し、へらで取り除かれた。２つのバインダクリップを使用して、重ねた片を一緒に把握した。試験前に、試料を２３℃＋／−２℃及び５５＋／−５％相対湿度で２４時間放冷させた。
【００８８】
２４時間の冷却期間後、バインダクリップを取り外し、２．５ｍｍ／分のクロスヘッド速度で操作されるＺｗｉｃｋ引張試験機モデル１４７６（Ｚｗｉｃｋ  ＧｍｂＨ  ＆  Ｃｏ．ＫＧ，８９０７９  Ｕｌｍ，Ｇｅｒｍａｎｙから商業的に入手可能）を使用して、ＡＳＴＭ  Ｄ  １００２−０５に記載されるように、２３℃＋／−２℃及び５５＋／−５％相対湿度で調製した結合を破損するまで試験した。試験組成物１つにつき５つの試験試料を試験し、破損荷重値を平均化した（結果はＭＰａで表される）。
【００８９】
（以下に詳述される例示的な組成物の試験において、観察された破損の９０％は、組成物の結合の破損であり、残りは金属への接着における破損であった。）
ＡＳＴＭ  Ｄ６９５−１０に基づく剛性プラスチックの圧縮特性
ＡＳＴＭ  Ｄ６９５−１０に基づき圧縮強度を決定した。
【００９０】
試験される組成物を７０〜８０℃に加熱し、次いで温かい不完全な組成物を円筒形のＰＴＦＥ鋳型空洞（３５ｍｍ（長さ）×１４ｍｍ（内径））に注ぎ、組成物を放冷し、最後に鋳型から凝固した組成物を取り外して、全長３５ｍｍ、外径１４ｍｍの試験試料を得ることによって、試験試料を調製した。
【００９１】
個々の試験試料は、２つの丸いステンレススチールプレート（１５ｍｍ（高さ）×１４０ｍｍ（直径））からなる圧縮ツールの表面の間に設置された。試験は、２３℃＋／−２℃及び５５＋／−５％相対湿度で、Ｚｗｉｃｋ引張試験機モデル１４７６（Ｚｗｉｃｋ  ＧｍｂＨ  ＆  Ｃｏ．ＫＧ，８９０７９  Ｕｌｍ，Ｇｅｒｍａｎｙから商業的に入手可能）を使用して５ｍｍ／分のクロスヘッド速度を適用することにより行われた。
【００９２】
次に、試験中に試験試料によって支えられた最大圧縮荷重を試験試料の最小断面積で割ることによって、圧縮強度を計算した。試験組成物１つにつき５つの試験試料を試験し、結果を平均化した。結果はＭＰａで表される。
【００９３】
ゴム特性−ＡＳＴＭ  Ｄ２２４０−０５に基づくジュロメーター硬度
ＡＳＴＭ  Ｄ２２４０−０５に基づきショアＤ硬度を測定した。
【００９４】
試験される組成物を７０〜８０℃に加熱し、次いで温かい不完全な組成物を円筒形の鋳型空洞（１００ｍｍ（内側の長さ）×５０ｍｍ（内幅）×６ｍｍ（高さ））に注ぎ、組成物を放冷し、最後に鋳型から再凝固した組成物を取り外して、全長１００ｍｍ、幅５０ｍｍ、及び高さ６ｍｍの長四角形の板状試験試料を得ることによって、試験試料を調製した。鋳型から取り外したら、Ｂａｒｅｉｓｓ，Ｏｂｅｒｄｉｓｃｈｉｎｇｅｎ，Ｇｅｒｍａｎｙから商業的に入手可能なＨＰシリーズ（ショアＤ型）のジュロメーターを使用して、ショアＤ硬度についてサンプルを即時に２３℃＋／−２℃及び５５＋／−５％相対湿度で試験した。試験の平均は手動で行われた。組成物１つにつき５つの試験試料を試験し、結果を平均化した。
【００９５】
ＡＳＴＭ  Ｄ  ２５５６−９３ａ（１９９７年に再承認）に基づくせん断速度依存流動特性を有する接着剤の見かけ粘度
ＡＳＴＭ  Ｄ  ２５５６−９３ａ（１９９７年に再承認）に基づき、スピンドル番号７を備えたＴＨＥＲＭＯＳＥＬ（商標）加熱システム（Ｂｒｏｏｋｆｉｅｌｄ  Ｅｎｇｉｎｅｅｒｉｎｇ  ＧｍｂＨ，Ｇｅｒｍａｎｙから商業的に入手可能）を装備したＢｒｏｏｋｆｉｅｌｄ（ＲＶモデル）ＤＶＩＩＩ  ＵＬＴＲＡレオメーターを使用して、粘度を７０℃で測定した。
【００９６】
試験される１６〜２０グラムの固体組成物（使用された量は、約２０ｍＬの溶融組成物を提供したものであった）を加熱システムの試験容器に導入され、容器は、７０℃＋／−０．２℃に予備加熱され、組成物は融解され、約２０ｍＬの溶融（液体）試験組成物をもたらした。その後、スピンドルをその標準深度まで液体に浸漬した。１５分の滞留時間後（スピンドルを測定温度に調節するため）、２ｒｐｍ／分の回転速度で粘度計を起動した。次に、モータを停止させることなくこの速度を１分間維持し、４ｒｐｍ／分に速度をあげて１分間維持し、１０ｒｐｍにあげて１分間維持し、次に２０ｒｐｍ／分に上げて１分間維持した。毎分の終わりに読み取りを記録した。３つの独立したサンプルを試験し、結果を平均化した。
【００９７】
ＡＳＴＭ  Ｄ  ３４１８−０３に基づく示差走査熱量測定（ＤＳＣ）によるポリマーの融合及び結晶化の遷移温度及びエンタルピー
ＡＳＴＭ  Ｄ  ３４１８−０３に基づき実施された測定は、Ｍｅｔｔｌｅｒ  Ｔｏｌｅｄｏ，Ｇｅｒｍａｎｙから入手可能な示差走査熱量計ＤＳＣ  １  ＳＴＡＲｅシステムを使用して行われた。ＤＳＣの較正及び０℃でのサンプル容器（パン）の安定化処理後、１５〜２０ｍｇの試験される組成物のサンプルを量り、サンプル容器内に設置した。パージ窒素ガスの流速は、較正及び全ての熱サイクル中、２００ｍＬ／分の流速に維持された。事前の熱サイクルは、前の熱履歴を消去するために、最初に、１０℃／分の速度で最大１５０℃にサンプルを加熱することによって記録された。次のステップで、１０℃／分の速度で組成物を０℃に冷却し、冷却曲線を記録した。次に、１０℃／分の速度で最大１５０℃に試験組成物サンプルを加熱するのを繰り返す前に、この温度を５分間維持した。加熱曲線が記録され、Ｊ／ｇで報告される基準化した遷移（溶融熱）のエンタルピーを計算するために使用された。℃での融解開始温度、℃での融解ピーク温度、及び℃での融解完了温度が更に記録され、報告された。２つの示差走査熱量測定が試験組成物１つにつき行われ、試験結果を平均化した。
【００９８】
例示的なレンズブロッキング組成物Ｅ１〜Ｅ５の調製
例示的な組成物Ｅ１３〜Ｅ１７は、ＶＭＡ  Ｇｅｔｚｍａｎｎ，Ｇｅｒｍａｎｙから商業的に入手可能なＤＩＳＰＥＲＭＡＴ  ＣＶ／Ｓモデル混合機を使用して作製された。混合する前に、ＤＩＳＰＥＲＭＡＴ  ＣＶ／Ｓ混合機の組み込まれた一部である二重ジャケット混合ボウルを１００〜１０５℃の設定温度に予備加熱した。１００〜１０５℃の設定温度に達したら、ポリカプロラクトン（ＣＡＰＡ  ６１００）を二重ジャケット混合ボウルに添加した。ポリカプロラクトンが完全に融解したら、ＤＩＳＰＥＲＭＡＴ混合機を２０００ｒｐｍ／分で起動させた。ＤＧＥＢＡ（Ｅｐｉｋｏｔｅ  １００１）をゆっくり添加し、融解した。例えば光学基材をブロッキング／加工する方法における更なる使用のために、好適なカートリッジに注ぐ前に、９０〜１００℃で６０分間、ブレンドを混合した。
【００９９】
例示的なレンズブロッキング組成物Ｅ６〜Ｅ１７の調製
例示的な組成物Ｅ６〜Ｅ１７は、ポリカプロラクトン（ＣＡＰＡ  ６１００）を完全に融解し、ＤＩＳＰＥＲＭＡＴ混合機を２０００ｒｐｍ／分で起動してから、第２のポリカプロラクトン（ＣＡＰＡ  ６４００）をゆっくり混ぜ入れ、融解させたことを除き、Ｅ１〜Ｅ５と同様に作製された。その後、次のステップで、ＤＧＥＢＡエポキシ樹脂（Ｅｐｉｋｏｔｅ  １００１）をゆっくり添加し、融解した。９０〜１００℃で６０分間ブレンドを混合した。フェノキシ樹脂が添加剤として使用される場合（例えば、Ｅ８及びＥ１３）、ＤＧＥＢＡを添加した後、かつ６０分の混合前に、フェノキシ樹脂を添加し、溶解した。任意の他の添加剤が使用された場合、それらは６０分の混合後に添加され、それらが添加されたら、次に混合物を１００℃で更に３０分間攪拌した。その後、例えば光学基材をブロッキング／加工する方法における更なる使用のために、組成物を好適なカートリッジに注いだ。
【０１００】
例示的なレンズブロッキング組成物及び対応する試験結果
それぞれ、表１  ＆  ２
以下は、ビスフェノールＡ（ＤＧＥＢＡ）と、４０００以上、具体的には約１０，０００の数平均分子量（Ｍｎ）を有するポリカプロラクトン（ＰＣＬ）に基づくエポキシ樹脂のブレンドを含むレンズブロッキング組成物の実施例を提供する。
【０１０１】
【表２】
0005902710.tif 000004
【０１０２】
【表３】
0005902710.tif 000005
試験結果は、ポリカプロラクトンとＤＧＥＢＡとの間の良好な相溶性を示し、特に、ＤＳＣは、それぞれの場合において、比較的狭い融解範囲で融解点の単一ピークを示し、ブレンドが混和性ブレンドであり、単一位相であることを示唆する。
【０１０３】
レンズブランクは、例示的なレンズブロッキング組成物から調製され、可撓性に関してレンズブロッキングの性能の観点から検証され、４０／６０、３０／６０、及び２５／６０のブレンド（ＤＧＥＢＡ／ＰＣＬ）が良好であり、５０／６０は、ボーダーラインであり、２０／６０は、ボーダーラインから脆性であった。
【０１０４】
それぞれ、表３  ＆  ４
以下の表は、１つが約３７，０００の数平均分子量（ＰＣＬ−ｈ）を有し、もう一方が約１０，０００（ＰＣＬ−ｌ）を有する２つのポリカプロラクトンとＤＧＥＢＡのブレンドの実施例を提供する。実施例の１つは、加えて、溶解したフェノキシ樹脂を含む。Ｒ１〜Ｒ４は、個々の構成成分の参照実施例を指す。
【０１０５】
【表４】
0005902710.tif 000006
【０１０６】
【表５】
0005902710.tif 000007
＊Ｒ  ４は、理論的実施例である−ＤＳＣ下の値は、それぞれの１００％のＰＣＬ構成成分について測定された値から推定される；＊＊基準外＞１０００Ｐａ．ｓ
例示的なレンズブロッキング組成物は、本明細書に記載される方法において使用されるとき、レンズブロッキング／加工において優れた性能及び取り扱いを提供した。
【０１０７】
それぞれ、表５  ＆  ６
以下は、添加剤として酸化鉄を用いた実施例を含む。
【０１０８】
【表６】
0005902710.tif 000008
【０１０９】
【表７】
0005902710.tif 000009
増量剤である以外の酸化鉄は、本明細書に記載される方法においてこれらの例示的なレンズブロッキング組成物を使用するとき、機能的に粘度を増加させ、観察可能なより速い速度の加温及び冷却を可能にする、レンズブロッキング組成物の熱伝導性を高めることを可能にする（例えば、Ｅ７又はＥ８と比較した溶融熱における差に留意する）役割を果たすことが観察された。
【０１１０】
それぞれ、表７  ＆  ８
以下は、他の添加剤を用いた実施例を含む。
【０１１１】
【表８】
0005902710.tif 000010
【０１１２】
【表９】
0005902710.tif 000011
前述の組成物の結果は、前記例示的な組成物から作製した得られたレンズブロックの機械的特性に対して最小の作用で、異なる種類の添加剤、例えば染料及び様々な種類の増量剤／充填剤（例えば、ガラス気泡等の低密度充填剤からヒュームドシリカ又は炭酸カルシウム等の高密度充填剤まで）の使用の可能性を示す。最も変化した物理的特性は、粘度であった（実施例Ｅ１５及びＥ１７を参照）。本明細書に記載される方法におけるそのような高度に不完全なレンズブロッキング組成物の使用において、分配は大きな圧力下で行われた。また、本明細書に記載される方法における使用中、充填剤の沈殿は観察されなかった。
本願発明に関連する発明の実施形態について以下に列挙する。
[実施形態１]
加工位置で光学基材をブロッキングするための熱可塑性レンズブロッキング組成物であって、
４，０００を超える数平均分子量を有するイプシロン−カプロラクトンのホモポリマー又はコポリマーと、
ビスフェノール系又はビスフェノール誘導体系樹脂と、
を含むブレンドを含み、２５℃及び１ａｔｍ（１０１．３ｋＰａ）で固体である、組成物。
[実施形態２]
前記光学基材のブロックキング及び加工された光学基材からのデブロックキングに使用中、前記組成物が熱可塑性を維持するように、前記組成物が提供される、実施形態１に記載の組成物。
[実施形態３]
前記組成物が、最大３０℃以下、具体的には最大３３℃以下、より具体的には最大３５℃で固体であり、かつ／又は前記組成物が固体であるとき、非粘着性又は実質的に非粘着性である、実施形態１又は２に記載の組成物。
[実施形態４]
前記レンズブロッキング組成物が、２３±２℃及び相対湿度５５±５％でショアＤ硬度４５以上を有する、実施形態１〜３のいずれか一項に記載の組成物。
[実施形態５]
前記レンズブロッキング組成物が、２３±２℃及び相対湿度５５±５％でショアＤ硬度６５未満、具体的には２３±２℃及び相対湿度５５±５％で６０未満、より具体的には２３±２℃及び相対湿度５５±５％で５５未満のショアＤ硬度を有する、実施形態１〜４のいずれか一項に記載の組成物。
[実施形態６]
前記組成物が、２３±２℃及び相対湿度５５±５％で重なりせん断強度抵抗１ＭＰａ以上、具体的には２３±２℃及び相対湿度５５±５％で２ＭＰａ以上、より具体的には２３±２℃及び相対湿度５５±５％で２．５ＭＰａ以上の重なりせん断強度抵抗を有する、実施形態１〜５のいずれか一項に記載の組成物。
[実施形態７]
前記組成物が、２３±２℃及び相対湿度５５±５％で重なりせん断強度抵抗１０ＭＰａ以下、具体的には２３±２℃及び相対湿度５５±５％で８ＭＰａ以下、より具体的には２３±２℃及び相対湿度５５±５％で６ＭＰａ以下の重なりせん断強度抵抗を有する、実施形態１〜６のいずれか一項に記載の組成物。
[実施形態８]
前記組成物が、２３±２℃及び相対湿度５５±５％で重なりせん断強度抵抗５ＭＰａ以上、具体的には２３±２℃及び相対湿度５５±５％で６ＭＰａ以上、より具体的には２３±２℃及び相対湿度５５±５％で７ＭＰａ以上の重なりせん断強度抵抗を有する、実施形態１〜７のいずれか一項に記載の組成物。
[実施形態９]
前記組成物が、２３±２℃及び相対湿度５５±５％で重なりせん断強度抵抗２５ＭＰａ以下、具体的には２３±２℃及び相対湿度５５±５％で２０ＭＰａ以下、より具体的には２３±２℃及び相対湿度５５±５％で１５ＭＰａ以下の重なりせん断強度抵抗を有する、実施形態１〜８のいずれか一項に記載の組成物。
[実施形態１０]
前記組成物が、３５℃以上、具体的には４０℃以上の軟化／融解開始点を有する、実施形態１〜９のいずれか一項に記載の組成物。
[実施形態１１]
前記組成物が、６８℃以下、具体的には６３℃以下の軟化点／融解点範囲の終止点を有する、実施形態１〜１０のいずれか一項に記載の組成物。
[実施形態１２]
前記組成物が、４０°超〜６０℃未満の軟化点／融解点を有する、実施形態１〜１１のいずれか一項に記載の組成物。
[実施形態１３]
前記組成物が、６５Ｊ／ｇ以下の溶融熱を有する、実施形態１〜１２のいずれか一項に記載の組成物。
[実施形態１４]
前記組成物が、２ｒｐｍでスピンドル番号７を用いて、７０℃で粘度１９Ｐａ．ｓ以上、具体的には２ｒｐｍでスピンドル番号７を用いて、７０℃で２５Ｐａ．ｓ以上、より具体的には２ｒｐｍでスピンドル番号７を用いて、７０℃で３５Ｐａ．ｓ以上の粘度を有する、実施形態１〜１３のいずれか一項に記載の組成物。
[実施形態１５]
前記組成物が、２ｒｐｍでスピンドル番号７を用いて、７０℃で粘度５００Ｐａ．ｓ以下、具体的には２ｒｐｍでスピンドル番号７を用いて、７０℃で３７５Ｐａ．ｓ以下、より具体的には２ｒｐｍでスピンドル番号７を用いて、７０℃で１７５Ｐａ．ｓ以下の粘度を有する、実施形態１〜１４のいずれか一項に記載の組成物。
[実施形態１６]
前記イプシロン−カプロラクトンのホモポリマー又はコポリマーが、以下の一般式（ＰＣＬ  Ｉ）
Ｑ’−［Ｏ−（ＣＨ２）５−Ｃ（Ｏ）］ｍ−Ｑ”
及び／又は以下の一般式（ＰＣＬ  ＩＩ）
Ｑ’−［Ｏ−（ＣＨ２）５−Ｃ（Ｏ）］ｍ’−Ｏ（ＣＨ２）２Ｏ（ＣＨ２）２Ｏ−［Ｃ（Ｏ）−（ＣＨ２）５−Ｏ］ｍ”−Ｑ”
及び／又は以下の一般式（ＰＣＬ  ＩＩＩ）
Ｃ−［ＣＨ２Ｏ−［Ｃ（Ｏ）−（ＣＨ２）５−Ｏ］ｍ−Ｑ’］４
を有し、式中、Ｑ’及びＱ”が末端基である、実施形態１〜１５のいずれか一項に記載の組成物。
[実施形態１７]
前記イプシロン−カプロラクトンのホモポリマー又はコポリマーが、ＯＨ値３０ｍｇ  ＫＯＨ／ｇ未満、具体的にはＯＨ値１５ｍｇ  ＫＯＨ／ｇ未満を有する、実施形態１〜１６のいずれか一項に記載の組成物。
[実施形態１８]
前記イプシロン−カプロラクトンのホモポリマー又はコポリマーが、数平均分子量８，０００以上を有する、実施形態１〜１７のいずれか一項に記載の組成物。
[実施形態１９]
前記イプシロン−カプロラクトンのホモポリマー又はコポリマーが、数平均分子量８０，０００以下を有する、実施形態１〜１８のいずれか一項に記載の組成物。
[実施形態２０]
前記イプシロン−カプロラクトンのホモポリマー又はコポリマーが、４０℃〜最大６５℃以下の範囲の温度内の軟化点／融解点を有する、実施形態１〜１９のいずれか一項に記載の組成物。
[実施形態２１]
前記組成物が、イプシロン−カプロラクトンの複数のホモポリマー又はコポリマーを含む、実施形態１〜２０のいずれか一項に記載の組成物。
[実施形態２２]
前記組成物が、高分子量及び低分子量のポリカプロラクトンを含み、前記高分子量ポリカプロラクトンが数平均分子量２０，０００超を有するイプシロン−カプロラクトンのホモポリマー又はコポリマーであり、前記低分子量ポリカプロラクトンが、数平均分子量２０，０００以下を有するイプシロン−カプロラクトンのホモポリマー又はコポリマーである、実施形態１〜２１のいずれか一項に記載の組成物。
[実施形態２３]
前記低分子量ポリカプロラクトンと高分子量ポリカプロラクトンとの比が、１００：１〜２：１以下、より適切には５０：１〜２．５：１以下、最も適切には２５：１〜３：１以下の範囲である、実施形態２２に記載の組成物。
[実施形態２４]
前記イプシロン−カプロラクトンのホモポリマー又はコポリマーの総重量と前記ビスフェノール及び／又はビスフェノール誘導体系樹脂の総重量の比が、１：１〜３：１以下、具体的には１．２：１〜２．５：１以下、より具体的には１．５：１〜２．４：１以下の範囲である、実施形態１〜２３のいずれか一項に記載の組成物。
[実施形態２５]
前記ビスフェノール及び／又はビスフェノール誘導体系樹脂が、以下の一般式（Ｉ）
Ｑ１−Ｏ−［Ｒ３−Ｏ−Ｐｈ−ＣＲ２−Ｐｈ−Ｏ］ｎ−Ｑ２の本質部分、
及び／又は以下の一般式（Ｉａ）
Ｑ１−Ｏ−Ｐｈ−ＣＲ２−Ｐｈ−Ｏ−［ＣＨ２ＣＨ（ＯＨ）ＣＨ２−Ｏ−Ｐｈ−ＣＲ２−Ｐｈ−Ｏ］ｎ−Ｑ２の本質部分、
及び／又は以下の一般式（ＩＩ）
Ｑ１−Ｏ−［Ｒ３−Ｏ−Ｐｈ−Ｒ２−Ｐｈ−Ｏ］ｎ−Ｑ２の本質部分、
及び／又は以下の一般式（ＩＩａ）
Ｑ１−Ｏ−Ｐｈ−Ｒ２−Ｐｈ−Ｏ−［ＣＨ２ＣＨ（ＯＨ）ＣＨ２−Ｏ−Ｐｈ−Ｒ２−Ｐｈ−Ｏ］ｎ−Ｑ２の本質部分
を含み、
式（Ｉ）及び式（Ｉａ）において、
Ｒが、独立して、Ｈ、ＣＨ３、Ｐｈ２、ＣＦ３、又はＣＨ２ＣＨ３であり、
式（ＩＩ）及び式（ＩＩａ）において、
−Ｒ２−が、メタ−Ｃ（ＣＨ３）２Ｐｈ３Ｃ（ＣＨ３）２−、パラ−Ｃ（ＣＨ３）２Ｐｈ４Ｃ（ＣＨ３）２−、−Ｃ（ＣＣｌ２）−、−Ｃ（Ｃ５Ｈ１０）−、−Ｃ（ＣＨ２ＣＨ（ＣＨ３）ＣＨ２Ｃ（ＣＨ３）２ＣＨ２）−、又は−Ｓ（Ｏ）２−であり、
式（Ｉ）及び式（ＩＩ）において、
−Ｒ３−が、−ＣＨ２ＣＨ（ＯＨ）ＣＨ２−又は−Ｃ（Ｏ）−であり、ｎが１以上であり、
式（Ｉａ）及び式（ＩＩａ）において、ｎが、０又は１以上であり、
式（Ｉ）、式（Ｉａ）、式（ＩＩ）、及び式（ＩＩａ）において、Ｐｈの第３位置の基（−ＣＲ２−又は−Ｒ２−が、適用可能であれば、第１位置であるように表される）が、独立して、Ｈ、ＣＨ３、ＣＨ（ＣＨ３）２、又はＰｈ５であって、
Ｑ１及びＱ２が、同一であるか、又は異なってもよい末端基を表す、実施形態１〜２４のいずれか一項に記載の組成物。
[実施形態２６]
Ｑ１及びＱ２が、独立して、エポキシ基、α−グリコール基、フェノキシ基、ビニルエステル基、アルコール基、アミド基、イミド基、又はカルボニル基、具体的にはエポキシ基、α−グリコール基、及びフェノキシ基である、実施形態２５に記載の組成物。
[実施形態２７]
前記ビスフェノール及び／又はビスフェノール誘導体系樹脂が、式（Ｉａ）又は式（ＩＩａ）による本質部分を含み、式中、Ｑ１及びＱ２が、独立して、エポキシ基又はα−グリコール基である、実施形態２５又は２６に記載の組成物。
[実施形態２８]
前記ビスフェノール及び／又はビスフェノール誘導体系樹脂が、式（Ｉａ）又は式（ＩＩａ）による本質部分を含み、式中、Ｑ１及びＱ２が、両方ともＣＨ２ＣＨ（−Ｏ−）ＣＨ２であり、Ｐｈの第３位置の基がＨであり、Ｒが、独立して、Ｈ又はＣＨ３である、実施形態２５〜２７のいずれか一項に記載の組成物。
[実施形態２９]
前記ビスフェノール及び／又はビスフェノール誘導体系樹脂が、式
【化１】
0005902710.tif 000012
による本質部分を含む、実施形態１〜２８のいずれか一項に記載の組成物。
[実施形態３０]
前記ビスフェノール及び／又はビスフェノール誘導体系樹脂が、複数の本質部分を含む実施形態２５〜２９のいずれか一項に記載の組成物。
[実施形態３１]
前記ｎの平均値が最大８、具体的には０．２〜最大８の範囲、より具体的には１〜最大７以下の範囲、更により具体的には２〜最大６以下である、実施形態２５〜３０のいずれか一項に記載の組成物。
[実施形態３２]
前記ビスフェノール及び／又はビスフェノール誘導体系樹脂の前記数平均分子量が、最大２８００、具体的には３５０〜最大２８００であり、及び／又は前記ビスフェノール及び／又はビスフェノール誘導体系樹脂が、１００℃未満、具体的には９０℃未満、より具体的には８０℃未満の軟化点及び／又は融解点を有する、実施形態１〜３１のいずれか一項に記載の組成物。
[実施形態３３]
実施形態１〜３２のいずれか一項に記載の組成物から作製されたレンズブロック。
[実施形態３４]
加工される光学基材をブロッキングする方法であって、
ａ）加工される面と概ね反対側の面を有する光学基材を提供することと、
ｂ）前記光学基材がブロッキングされる第１の表面を有するマシンブロックを提供することと、
ｃ）実施形態１〜３２のいずれか一項に記載のレンズブロッキング組成物を提供することと、
を含み、更に
ｄ）前記レンズブロッキング組成物が分配可能であるような質量流量を有するように、前記レンズブロッキング組成物を加温することと、
ｅ）加温したレンズブロッキング組成物を前記マシンブロックの前記第１の表面上に分配することと、
ｆ）光学基材の前記面がマシンブロックに概ね面するように、前記光学基材を、前記マシンブロックの前記第１の表面上に提供される前記加温したレンズブロッキング組成物上に位置付けることと、
ｇ）凝固するように、前記レンズブロッキング組成物を放冷する、及び／又は前記レンズブロッキング組成物を冷却することと、
を含む、方法。
[実施形態３５]
前記方法が、実施形態３４に記載のステップを含み、前記加工した光学基材を加工し、デブロッキングすることを更に含み、前記ステップが、
ｈ）前記光学基材を加工することと、
ｉ）加工後、前記加工した光学基材−組成物−マシンブロックアセンブリを、前記レンズブロッキング組成物の軟化又は融解の開始点以上の温度に加温することと、
ｊ）前記アセンブリを、１つが加工した光学基材−組成物であり、もう１つが組成物−マシンブロックである、２つのサブアセンブリになるように分離することと、
ｋ）前記加工した光学基材から組成物を取り除くことと、
を含む、方法。
[実施形態３６]
前記光学基材の前記面に、前記位置付けステップ（ｆ）の前にテープが提供される、実施形態３４又は３５に記載の方法。
[実施形態３７]
前記加工した光学基材から組成物を取り除く前記ステップが、前記加工した光学基材の前記面から前記テープをはがすことを含む、実施形態３５に従属する実施形態３６に記載の方法。
[実施形態３８]
前記方法が、前記テープから組成物を取り除くステップ、具体的には前記テープから再凝固した組成物を取り除くことを含む、実施形態３５に直接的又は間接的に従属する実施形態３６又は３７に記載の方法。
[実施形態３９]
前記マシンブロックの前記第１の表面に、加温したレンズブロッキング組成物を前記マシンブロックの前記第１の表面上に分配するステップの前にテープが提供される、実施形態３４〜３８のいずれか一項に記載の方法。
[実施形態４０]
前記アセンブリを、２つのサブアセンブリになるように分離した後、前記方法が、前記マシンブロックの前記第１の表面から組成物を取り除くステップを含む、実施形態３５、又は実施形態３５に直接的若しくは間接的に依存する実施形態３６〜実施形態３９のいずれか一項に記載の方法。
[実施形態４１]
前記マシンブロックの前記第１の表面から組成物を取り除く前記ステップが、前記第１の表面から前記テープをはがすことを含む、実施形態４０に記載の方法。
[実施形態４２]
前記方法が、前記テープから組成物を取り除くステップ、具体的には前記テープから再凝固した組成物を取り除くことを含む、実施形態４０又は４１に記載の方法。
[実施形態４３]
加温するステップが、前記光学基材に歪みを生じさせるより低い温度で行われる、実施形態３４〜４２のいずれか一項に記載の方法。
[実施形態４４]
前記光学基材がレンズブランク、具体的には眼用レンズブランクである、実施形態１〜３２のいずれか一項に記載の組成物、又は実施形態３４〜４３のいずれか一項に記載の方法。